(57)【要約】【課題】製銑原料の篩分け設備において、振動篩の篩目に耐摩耗コーティングを行うことによって、メンテナンス周期の長い高耐性材を提供する。【解決手段】鉄製スクリーンの表面に、平均円相当径が０．００１〜０．１ｍｍかつ平均アスペクト比が１．５以下の球状、平均円相当径が０．０００５〜０．０５ｍｍかつ平均アスペクト比が３〜１０の柱状の何れか一方又は両方からなり、密度が１５ｇ／ｃｍ３以上のＷＣ：８０〜９２質量％と、Ｎｉ：１．５〜６質量％と、Ｃｒ：０．５〜３質量％と、Ｍｏ：０．３〜２質量％と、Ｆｅ：２質量％以下と、を含有し、かつ、残部はＣｏ及び不可避の不純物からなる超硬材料をコーティングしたことを特徴とする耐摩耗スクリーン。【選択図】なし【特許請求の範囲】
【請求項１】
鉄製スクリーンの表面に、
平均円相当径が０．００１〜０．１ｍｍかつ平均アスペクト比が１．５以下の球状、平均円相当径が０．０００５〜０．０５ｍｍかつ平均アスペクト比が３〜１０の柱状の何れか一方又は両方からなり、密度が１５ｇ／ｃｍ３以上のＷＣ：８０〜９２質量％と、Ｎｉ：１．５〜６質量％と、Ｃｒ：０．５〜３質量％と、Ｍｏ：０．３〜２質量％と、Ｆｅ：２質量％以下と、を含有し、かつ、残部はＣｏ及び不可避の不純物からなる超硬材料
をコーティングしたことを特徴とする、耐摩耗スクリーン。
【請求項２】
前記超硬材料からなる皮膜の厚さが０．０５〜０．３００ｍｍで、ビッカース硬さＨｖが８ＧＰａ超であることを特徴とする、請求項１記載の耐摩耗スクリーン。
【請求項３】
前記超硬材料を、２，４００〜２，７００℃、２，０００〜２，７００ｍ／秒のガスジェットに吹き付けて、鉄製スクリーンに４００〜１，０００ｍ／秒でフレーム溶射するか、または、２，４００〜２，８００℃のプラズマに吹き付けて、鉄製スクリーンに４００〜１，０００ｍ／秒でプラズマ溶射することを特徴とする、請求項１または２に記載の耐摩耗スクリーンの製造方法。
【発明の詳細な説明】
【技術分野】
【０００１】
本発明は、例えば高炉による製鉄に用いる焼結鉱等の製銑原料を選別するスクリーン及びその製造方法に関するものである。
【背景技術】
【０００２】
製銑原料の一つである焼結鉱は、板厚３〜６ｍｍの汎用熱延鋼板（ＳＰＨＣ）などをパンチング加工又はエキスパンド加工することによって、パンチング加工の場合はカプセル断面形状（半円２個を長方形で繋いだ形状）の小孔を、エキスパンド加工の場合は多数の菱形の小孔を、それぞれ所定ピッチで形成した篩い網（スクリーン網）を用いて、時間当たり数百トンオーダーの大量の製銑原料を分級するため、高速振動を付与しながら篩われる。これにより、一定粒度以下の粉粒状物を除去して高炉原料としている。従来は、２００℃を超える高温環境では、網母材のＮｉ割合を高めて、低熱膨張性の合金をスクリーン網に用いること、サーメット等の溶射皮膜を形成すること等が、熱による小孔の拡大防止対策として考えられていた。
【０００３】
しかし、酸化鉄や石灰岩からなる製銑原料の温度も１００〜２００℃以上になることがあり、厳しい腐食環境に常に曝されている。溶射皮膜の熱膨張率としては、５×１０−６〜８×１０−６／Ｋであるため、ＳＰＨＣやＳＰＣＣ（汎用冷延鋼板）のような鋼材の熱膨張率１２×１０−６／Ｋと差違が大きく、温度が高くなれば剥離が生じ易くなる。このため、前記振動用篩い網は、通材孔を流れる焼結鉱によって網目が摩耗し、網目を構成する小孔が拡大するので使用できなくなる。
【０００４】
そこで、特許文献１に記載のように、篩い網本体の表面に自溶性合金からなる溶射層、又は自溶性合金１０重量％と残部炭化物とのサーメットからなる溶射層を形成した二層構造打ち抜き金網や、特許文献２に記載のように、ＷＣ、ＣｒＣ、ＴｉＣ及びＳｉＣの群から選択される何れか一種以上と、Ｎｉ、Ｃｒ、Ｃｏ及びこれらの合金の群から選択される何れか一種以上とからなって炭化物を１０〜９０重量％、Ｎｉ、Ｃｒ、Ｃｏ又はこれらの合金等の金属マトリックスを９０〜１０重量％含む炭化物系サーメットの微粉末を溶射した溶射皮膜を有する製鉄所原料用篩部材などが提案されている。
【０００５】
また、特許文献３には、ＷＣに対し、バインダー成分としてＮｉ、Ｃｒ、Ｍｏ、Ｆｅを必須成分として含み、選択的添加成分としてＷ、Ｃｏ、Ｃｕの１種以上を混合したＷＣサーメット溶射皮膜を被覆形成した耐摩耗性に優れた金属製部材が開示されている。
【０００６】
また、皮膜ではないが、以下の発明が開示されている。
【０００７】
特許文献４には、平均粒径が０．６〜１μｍとなるＷＣ粉末（原料Ａ）と、平均粒径が原料Ａの２倍以上となるＷＣ粉末（原料Ｂ）と、Ｃｏ、Ｎｉ、Ｃｒ、Ｆｅ、Ｍｏの少なくとも１種の金属の粉末（原料Ｃ）を原料粉末として、任意の断面組織で粒径が１μｍ以下及び１μｍ超のＷＣの占める面積とアスペクト比が２以上のＷＣの占める面積が所定の関係を満たす焼結超硬合金が開示されている。
【０００８】
特許文献５には、細かい炭化タングステン相が約１０〜約５０％、粗い炭化タングステン層が約１０〜約７５％、チタン、タンタル、及びタングステンのカーバイドの固溶体が約１０〜約５０％、Ｃｏ、Ｎｉ、Ｆｅ、Ｃｒ、Ｍｏ、Ｗの１種以上からなる接合剤相が約５〜約３０％である焼結した多相セラミックス材料からなる工具が開示されている。
【０００９】
特許文献６には、球状化処理した平均粒径２〜２０μｍのＷＣを硬質層とし、Ｃｏ又はＮｉを結合相として焼結された超硬合金が開示されている。
【００１０】
【特許文献１】実開平４−１０２６８１号公報
【特許文献２】特開平９−２２０５２８号公報
【特許文献３】特開２００６−３２８４９６号公報
【特許文献４】特開平１０−１７６２３４号公報
【特許文献５】特表平１０−５１２６２４号公報
【特許文献６】特開平８−３３３６４７号公報
【発明の開示】
【発明が解決しようとする課題】
【００１１】
しかしながら、特許文献１記載の二層構造打ち抜き金網においては、被覆層を耐摩耗性の高いセラミックスを使用し、溶射後に溶融処理が必要なため製品の歪みが生じ易く、製鉄所原料用篩部材には不適であった。
【００１２】
また、特許文献２記載のＷＣ、ＣｒＣ、ＴｉＣ及びＳｉＣの群から選択される何れか一種以上と、Ｎｉ、Ｃｒ、Ｃｏ及びこれらの合金群を溶射層に用いる場合は、製鉄所原料に特有の耐錆（耐腐食）に乏しく、溶射層の錆発生によって長寿命化が困難であった。
【００１３】
また、特許文献３記載の発明は、ＷＣのバインダーとしてＮｉ、Ｃｒ、Ｍｏ、Ｆｅ、選択的な添加成分としてＷ、Ｃｏ、Ｃｕを混合してなる溶射粉末を、溶射中のＷＣの酸化を防ぐため高速フレーム溶射法により成膜し、厚さを規定しているが、溶射層中のＷＣの形態や緻密さ（気孔）等の客観的指標である密度や硬度の言及は一切なく、耐摩耗性能が補償されず、品質のばらつきが生じ得るという本質的な問題があった。
【００１４】
また、特許文献４記載の発明は、平均粒径が０．６〜１μｍとなるＷＣ粉末（原料Ａ）と、平均粒径が原料Ａの２倍以上となるＷＣ粉末（原料Ｂ）と、Ｃｏ、Ｎｉ、Ｃｒ、Ｆｅ、Ｍｏの少なくとも１種の金属の粉末（原料Ｃ）を原料粉末として、粒径が１μｍ以下及び１μｍ超のＷＣの面積とアスペクト比が２以上のＷＣの面積が所定の関係を満たすとあるが、原料Ａと原料Ｂの面積割合、アスペクト比を規定しながらバインダーであるＣｏ、Ｎｉ、Ｃｒ、Ｆｅ、Ｍｏの規定量や添加目的を言及していない。このため、請求範囲が特定できず、材料の特定が困難であるという問題があった。この他にも耐食性の効果の有無、好ましい密度の範囲も不明確などの問題点を有する。
【００１５】
また、特許文献５記載の発明は、数平均等価円直径φ０．３０〜０．８５μｍ炭化タングステン相が約１０〜約５０％、数平均等価円直径が２〜４倍の先に比べれば粗い炭化タングステン層が約１０〜約７５％、チタン、タンタル、及びタングステンのカーバイドの固溶体が約１０〜約５０％、Ｃｏ、Ｎｉ、Ｆｅ、Ｃｒ、Ｍｏ、Ｗの１種以上からなる接合剤相が約５〜約３０％である焼結した多相セラミックス材料からなる工具が開示されているが、このように、φ３．４μｍ以下の一般的には非常に細かいＷＣに粉砕加工するコストが莫大のため、工業的には製造ベースに乗らないという問題があった。
【００１６】
また、特許文献６記載の発明では、球状化処理した平均粒径２〜２０μｍのＷＣを硬質層とし、Ｃｏ又はＮｉを結合相として焼結された超硬合金が開示されているが、大量生産が困難で、開示されている通り、靭性のみ向上するが耐腐食や硬度などは従来技術と変わらないという問題があった。
【００１７】
本発明は、微細でセラミックス粒に比べ安価で、粒度、緻密度、組織を限定したＷＣ（超硬）マトリックスを用いるとともに、錆発生を防止するためＭｏを必要最小量含むバインダーを第２相に使用し、耐摩耗と耐錆の両面に優れる製鉄用スクリーン網を提供することを目的とする。
【課題を解決するための手段】
【００１８】
上記の課題を解決するため、本発明の要旨は、
（１）鉄製スクリーンの表面に、平均円相当径が０．００１〜０．１ｍｍかつ平均アスペクト比が１．５以下の球状、平均円相当径が０．０００５〜０．０５ｍｍかつ平均アスペクト比が３〜１０の柱状の何れか一方又は両方からなり、密度が１５ｇ／ｃｍ３以上のＷＣ：８０〜９２質量％と、Ｎｉ：１．５〜６質量％と、Ｃｒ：０．５〜３質量％と、Ｍｏ：０．３〜２質量％と、Ｆｅ：２質量％以下と、を含有し、かつ、残部はＣｏ及び不可避の不純物からなる超硬材料をコーティングしたことを特徴とする、耐摩耗スクリーン、
（２）前記超硬材料からなる皮膜の厚さが０．０５〜０．３００ｍｍで、ビッカース硬さＨｖが８ＧＰａ超であることを特徴とする、（１）記載の耐摩耗スクリーン、
（３）前記超硬材料を、２，４００〜２，７００℃、２，０００〜２，７００ｍ／秒のガスジェットに吹き付けて、鉄製スクリーンに４００〜１，０００ｍ／秒でフレーム溶射するか、または、２，４００〜２，８００℃のプラズマに吹き付けて、鉄製スクリーンに４００〜１，０００ｍ／秒でプラズマ溶射することを特徴とする、（１）または（２）に記載の耐摩耗スクリーンの製造方法、
である。
【００１９】
尚、本発明において、平均円相当径、平均アスペクト比とは、それぞれ、ＪＩＳ  Ｒ  １６７０に従って測定した値と定義する。
【発明の効果】
【００２０】
本発明によれば、製鉄原料用スクリーン網の寿命を延長することが可能となり、成品焼結鉱の粒度、品質の悪化を抑制することができ、高炉の炉況変動を抑制することができる、等の多大な効果を奏する。
【００２１】
製鉄原料用スクリーンにおいて、熱延鋼板をパンチングまたはエキスパンド加工した金属製篩部材の表面に、球状または柱状ＷＣ粒をフレーム（高速火炎）溶射またはプラズマ溶射によって被覆しているので、形成される溶射皮膜が緻密で高硬度であるとともに、剥離し難い。
【００２２】
また、エキスパンド型の金属製篩では、切断加工に伴うバリ部に適当な凹凸が付与されているので、溶射皮膜の難剥れ性（密着性）が良く、結果として溶射皮膜の剥離の生じ難い製鉄原料用スクリーンとなる。
【発明を実施するための最良の形態】
【００２３】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２４】
まず、本発明のＷＣについて説明する。
【００２５】
平均円相当径が０．１ｍｍを越えると溶射皮膜が粗くなって実質的強度が落ちるので、平均アスペクト比が１．５以下の球状の場合、平均円相当径は０．１ｍｍ以下の範囲と規定する。
【００２６】
溶射皮膜の寿命との関係を調べた結果、溶射するＷＣの粒度は、平均円相当径が０．００１〜０．１ｍｍ、平均アスペクト比が１．５以下の球状ならば、室温から２００℃以上に渡る使用温度範囲全体での耐摩耗性と耐食性という効果が期待できるが、平均円相当径が０．００１ｍｍ未満の場合に製造価格が高騰すると共に、溶射時に受ける運動量が小さくなって気流に流され易くなる。
【００２７】
平均アスペクト比が３〜１０の柱状ならば、室温から２００℃以上に渡る使用温度範囲全体での耐摩耗性と耐食性という効果が期待できる。平均アスペクト比が３〜１０での平均円相当径は０．０００５〜０．０５ｍｍと規定する。溶射するＷＣの粒度の平均円相当径が０．０００５ｍｍ未満では、製造コストが高くなり、平均円相当径が０．０５ｍｍ超で柱状粒の場合、ＷＣ粒の稠密度を上げることが難しく、耐食性が低くなるため好ましくない。
【００２８】
さらに、ＷＣの理論密度は１５．７ｇ／ｃｍ３であり、高硬度、高靭性という効果を得るためには、１５ｇ／ｃｍ３以上の緻密質であることを必須とする。
【００２９】
本発明を具体化した実施の形態につき説明し、本発明の理解に供する。ここに、図１は本発明の一実施の形態に係るエキスパンド型の製鉄原料用スクリーンの平面図であり、図２はコーティングされたスクリーンの厚さ方向の断面で、上側が溶射皮膜で下側が母材である。図１において、ひし形の空間の短軸は５〜１０ｍｍ程度、長軸は２０〜４０ｍｍ程度が一般的である。また、図２において、溶射皮膜（超硬材料からなる皮膜）の厚さは、後述するように、０．０５〜０．３００ｍｍとすることが好ましい。
【００３０】
次に、本発明にて規定する高耐性溶射皮膜（超硬材料からなる皮膜）の成分組成限定理由について、以下に説明する。
【００３１】
ＷＣは、室温から２００℃以上に渡る使用温度範囲全体での高い硬度と耐摩耗性を維持するためには、質量％で（以下同様）８０％以上が必要である。一方、９２％を超えると靭性や耐熱衝撃性、さらに粉末の溶射付着効率（溶射時の歩留まり）が低下するため９２％以下とする。
【００３２】
Ｎｉは、本発明の目的を達成するために、高耐性材として長期間の使用に耐える耐食性を確保することが不可欠であるので１．５％以上とし、より好ましくは２％以上とするのが良い。しかしながら、多量に含有させても寿命向上効果が飽和するので、上限を６％とした。
【００３３】
Ｃｒは、熱と振動に繰り返し晒される環境に耐えられる耐食性を確保するために０．５％以上とし、好ましくは１％以上含有させるのが良い。しかしながら、多量に含有させても寿命向上効果が飽和するとともにコスト高となるため、上限を３％とした。
【００３４】
Ｍｏは、Ｎｉ、ＣｒやＣｏ中の炭窒化物の析出を抑制し、時効硬化性の向上に効果のある元素であるので０．３％以上とし、高温に曝された場合でも優れた寿命を得るためには０．５％以上、好ましくは１％以上の含有が必要である。しかしながら、多量に含有させると、δフェライト相が増加して靭性やクリープ破断強度が低下するため、上限を２％とした。
【００３５】
Ｆｅは、製造過程で風袋、混合装置等から混入し、不純物として不可避的に含有している元素である。しかしながら、２％より多く含有すると皮膜の耐食性を低下させる原因となるため、上限を２％とし、より優れた耐久性を確保したい場合には、上限を１％以下にすることが好適である。
【００３６】
Ｃｏについては、Ｃｒと同様に耐食性の維持に欠かすことのできない成分であるとともに、フレーム（高速火炎）溶射ならびにプラズマ溶射に適した成分で、ＷＣ粒のバインダーとして広く用いられている。
【００３７】
本発明の超硬材料は、不可避的不純物として、以下の成分を含有しても良い。
【００３８】
Ｏは、原料中または製膜中に混入し、不純物として不可避的に含有している元素である。しかしながら、その含有は熱間強度、耐錆性を阻害する原因となるため２００ｐｐｍ以下とすることが好ましく、より優れた耐久性を確保したい場合には、上限を１００ｐｐｍ以下に規制することが好ましい。
【００３９】
Ｓｉは、製造工程の脱酸剤として使用されることがあり、フェライト相を安定化させる。また、耐酸化性、加工硬化性、時効硬化性の向上に効果のある元素である。しかしながら、１％より多く含有すると靱性を損なうので上限を１％とすることが好ましい。より好ましくは０．８％以下にするのが良い。
【００４０】
Ｐは、熱間加工性を劣化せしめる元素であり、極力低減する必要があるため、上限を０．０４％とすることが好ましい。より好ましくは０．０３％以下である。
【００４１】
Ｓは、熱間加工性を著しく劣化せしめ、合わせて耐食性も損なう元素であるが、機械加工性を改善する元素でもある。従って、耐食性を重視する場合には、低減する必要があり、上限を０．０３％とすることが好ましい。より耐食性を重視する場合には、Ｓを０．００１５％以下とするのが良い。耐食性と機械加工性を、場合に応じて両立せしめるためには、この範囲とすることが好ましい。
【００４２】
Ｎは、０．５％を超えると固溶度を超えて気泡となり易いので、０．５％以下とすることが好ましい。一方、Ｎは０．０１％以上含有すると強度と耐食性を向上させるので、０．０１〜０．５％の含有量とすることが好ましい。より好ましくは、０．０２〜０．２％である。
【００４３】
以上の不純物とは別に、本発明の超硬材料は、選択的に以下のＴｉ、Ｃａの１種又は２種を含有しても良い。
【００４４】
Ｔｉは、０．０５％以上含有することにより、Ｃを固定し耐食性を向上させ、またＣａと共存してＯを固定し耐食性を向上させる元素であり、０．２％以上選択添加することが好ましい。一方、０．５％を超えると熱間加工性を劣化させる。
【００４５】
Ｃａは、強力な脱酸、脱硫剤として０．０００５％以上選択添加すると、熱間強度、熱間加工性が向上するので好ましい。一方、０．００８％を超えると耐食性を劣化させる。
【００４６】
上記（２）記載の本発明において、耐摩耗スクリーンの皮膜は、０．０５ｍｍ以上であれば耐摩耗性は向上するが、０．３０ｍｍを超えると剥離強度が低下するので、厚さは０．０５〜０．３０ｍｍの範囲が好ましい。また、より好ましくは、分級時の網目基準は初期値の＋０．２ｍｍまでを上限として、別の分級基準のスクリーン網に転用されることが多いので、皮膜の半分が摩耗しても残り半分で別の基準で再度使用可能な点でコスト低減やリサイクル性も兼ね備えることが可能となる０．２０〜０．３０ｍｍとすることが好適である。また、皮膜の硬さが高い方が耐摩耗性が向上するので、ＪＩＳ  Ｇ０２０２で規定するビッカース硬さＨｖは、８ＧＰａ以上が好適である。硬さの上限は、剥離を防止するため、３０ＧＰａとすることが好ましい。
【００４７】
溶射皮膜の表面粗さをできるだけ小さくし、低摩擦化することが寿命向上、分級効率の両面で重要となる。もし表面粗さが大きいと、孔食現象が起き易く、長期の寿命が確保できなくなるばかりでなく、大量の分級が滞るからである。なお、好ましくは、表面粗さＲａ（ＪＩＳ  Ｂ０６０１、ＪＩＳ  Ｂ０６３３）を０．０５μｍ〜８μｍの範囲内とし、装着中もこの範囲内であるのが良い。表面粗さＲａの下限は、０．０５μｍとするのが好ましいが、これより小さくても寿命向上、分級効率の面では好適である。
【００４８】
また、本発明は、表面粗度の別の指標であるＲｖ値が０．５〜２０μｍという表面性状を満たすと好ましい。基準長さ０．８ｍｍで測定される最大谷深さ、即ちＲｖ値（ＪＩＳ  Ｂ０６０１、ＪＩＳ  Ｂ０６３３）が０．５〜２０μｍである耐摩耗材は孔食現象が起き難く、長期の寿命が確保できる。ここで、Ｒｖを０．５〜２０μｍとしたのは、２０μｍを超えると表層部の欠陥として孔食が起こり易く、構造部材として強度低下を来たす一因となるからであり、０．５μｍ未満であると、接触摩擦が増大し、摺動寿命を短縮するおそれがあるからである。このＲｖ値は、ＪＩＳ−Ｂ０６０１に準拠して測定できる値であるものとする。
【００４９】
溶射皮膜の形成方法について説明する。
【００５０】
より好ましくは、ＳＰＨＣ製スクリーン網本体を酸洗処理し錆落としを行う。その後、高速火炎溶射機又はプラズマ溶射機を用いて、母材表面にＷＣ（超硬）粒を含有する上記の超硬材料を溶射して皮膜を形成する。
【００５１】
また、表面に凹凸を付与し皮膜の密着性をアンカー効果により高めることも有効である。この場合のブラスト材（グリッド）の種類は、例えば、炭化ホウ素、炭化珪素、アルミナ、白銑グリッド、サンド等があるが投錨効果を大きくするためには、炭化ホウ素が最もよい。高速火炎溶射機又はプラズマ溶射機を用いて、アンカー加工がなされたスクリーン網の表面にＷＣ（超硬）粒を含有する上記の超硬材料を溶射して皮膜を形成する。
【００５２】
前記高速火炎溶射は、灯油（ケロシン）を燃料とし、酸素を用いて化合させて２，４００〜２，７００℃の高温で、２，０００〜２，７００ｍ／秒、好ましくは２，５００〜２，７００ｍ／秒の高速ガスジェットを作り、これに溶射材料（上記の超硬材料）を乗せて溶融させ、４００〜１，０００ｍ／秒で溶射材料を鉄製篩部材本体の上に吹き付けて凝固させて接合するものである。
【００５３】
火炎溶射の温度が２４００℃より低いと溶融状態が不安定で、溶射皮膜の品質低下の一因となり、２７００℃を超えると気化が生じ溶射効率が低下するので、上記の範囲に規定する。
【００５４】
また、ガスジェットの速度が２０００ｍ／秒より遅いと皮膜中の粒界が形成され易く、不均質となり、２７００ｍ／秒より速いと皮膜の凹凸が顕著となるので、上記の範囲に規定する。また、２５００ｍ／秒以上であると粒界が形成され難く、凹凸も少なくなるので、好ましい。
【００５５】
また、溶射材料を吹き付ける際の速度が４００ｍ／秒より遅いと衝突エネルギーが小さく、皮膜の凹凸が大きくなり、１０００ｍ／秒より速いと衝突エネルギーが過剰となるので、上記の範囲に規定する。
【００５６】
プラズマ溶射の場合も同様に、プラズマで２，４００〜２，８００℃の高温を発生させ、４００〜１，０００ｍ／秒で溶射材料を吹き付け凝固させる。ともに、一台の高速火炎またはプラズマ溶射機だけで製膜してもよいが、２台以上の高速火炎またはプラズマ溶射機を用いて裏面も含めた広範囲に一様に溶射するのが好ましい。
【００５７】
プラズマ溶射の温度が２４００℃より低いと溶融状態が不安定で、溶射皮膜の品質低下の一因となり、２８００℃を超えると気化が生じ溶射効率が低下するので、上記の範囲に規定する。
【００５８】
また、溶射材料を吹き付ける際の速度が４００ｍ／秒より遅いと衝突エネルギーが小さく、皮膜の凹凸が大きくなり、１０００ｍ／秒より速いと衝突エネルギーが過剰となるので、上記の範囲に規定する。
【００５９】
ここで、鉄製篩部材（鉄製スクリーン）本体の表面のみに溶射する場合には、鉄製篩部材本体の面に略直角に前記高速ガスジェットを向けて行えばよいが、小孔の内側に溶射する場合には、溶射ガンを斜めに向けて、できるだけ底辺の内壁に溶射材料が付着するようにして行う。
【実施例】
【００６０】
高速火炎溶射機を用い、溶射条件を変えて焼結原料のＳＰＨＣスクリーン網母材の上に、溶射した場合、実施例１〜４の溶射皮膜の各組成、硬さを表１に示す。
【００６１】
実施例１においては、溶射材料として、平均円相当径が０．０５ｍｍかつ平均アスペクト比が１．２の球状、及び平均円相当径が０．０１ｍｍかつ平均アスペクト比が３の柱状で、何れも密度が１５．２ｇ／ｃｍ３のＷＣを６：４で混合し、表１に記載した組成の金属からなる混合粉を使用し、温度２，６００℃で、２，５００ｍ／秒の高速ガスジェットに吹き込み、スクリーン網に８００ｍ／秒で高速火炎溶射し、原料通過の片面のみに皮膜を形成した。
【００６２】
実施例２においては、溶射材料として、平均円相当径が０．１ｍｍかつ平均アスペクト比が１．２の球状、及び平均円相当径が０．０５ｍｍかつ平均アスペクト比が１０の柱状で、何れも密度が１５．２ｇ／ｃｍ３のＷＣを８：２で混合し、表１に記載した組成の金属からなる混合粉を使用し、実施例３においては、溶射材料として、平均円相当径が１０μｍで平均アスペクト比が５の柱状で、密度が１５．２ｇ／ｃｍ３のＷＣと、表１に示す金属の混合粉を使用し、実施例４においては、溶射材料として、平均円相当径が０．０８ｍｍかつ平均アスペクト比が１．２の球状で、密度が１５．２ｇ／ｃｍ３のＷＣと、表１に示す金属の混合粉を使用し、実施例２と３は、温度２，４００℃で、２，６００ｍ／秒の高速ガスジェットに吹き込み、スクリーン網に８００ｍ／秒で高速火炎溶射し、実施例４は、２，７００℃のプラズマに吹き付けて、鉄製スクリーンに８００ｍ／秒でプラズマ溶射し、それぞれ両面に皮膜を形成した。
【００６３】
実施例５においては、皮膜厚さを０．０３ｍｍとしたことを除いて、実施例２と同じ条件で皮膜を形成した。また、実施例６においては、皮膜厚さを０．４０ｍｍとしたことを除いて、実施例４と同じ条件で皮膜を形成した。
【００６４】
比較例７〜９においては、ＷＣは、それぞれ、平均円相当径が０．２５ｍｍかつ平均アスペクト比が１．２の球状で、密度が１５．２ｇ／ｃｍ３、平均円相当径が０．０７ｍｍかつ平均アスペクト比が２の柱状で、密度が１５．２ｇ／ｃｍ３、平均円相当径が０．１ｍｍかつ平均アスペクト比が１．２の球状、及び平均円相当径が０．１ｍｍかつ平均アスペクト比が５の柱状で、何れも密度が１５．２ｇ／ｃｍ３のものを９：１で混合し、それぞれ表１記載の組成の混合粉を調製した後に、温度２，６００℃で、２，５００ｍ／秒の高速ガスジェットに吹き込み、スクリーン網に８００ｍ／秒で高速火炎溶射し、実施例と同様に両面に皮膜を形成した。
【００６５】
溶射を行わない従来のＳＰＨＣスクリーンの操業条件である面積として１，８４０×２，８８０ｍｍを用い、通材量は４００トン／時間、振動数は２，０００サイクル／分で、篩目は５．５ｍｍで行った。従来のＳＰＨＣスクリーンの操業条件で、ある網目の初期値が、被膜厚さの残有り、被膜層無しに関わらず＋０．４ｍｍに拡がるまでの期間（２週間）と、上記のようにして実施例及び比較例の皮膜を溶射により形成したＳＰＨＣスクリーンにおいて、網目が＋０．４ｍｍに拡がるまでの期間の寿命比較を行った。すなわち、表１中の「溶射なし戸の寿命比較」の欄の数値は、（溶射皮膜ありの寿命）／（溶射皮膜なしの寿命）を表している。
【００６６】
【表１】
2010100882.tif 000002
【００６７】
表１からも明らかなように、実施例１〜６の製鉄原料のスクリーン網においては、十分な硬度の溶射皮膜を形成できることが判明した。従って、従来のＳＰＨＣスクリーン網に比較して実施例１〜６に示す溶射処理によって製作されたスクリーン網の耐用期間が著しく増加することになる。また、比較例７〜９の溶射材では、母材であるＳＰＨＣのみに比べて寿命は延びるものの、コーティングにかかるコストに比べ、延命効果は少なく、投資対効果ではマイナスとなった。
【００６８】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００６９】
例えば、上述した実施の形態及び実施例においては、焼結原料のスクリーン網について説明したが、他の製鉄原料用篩部材についても本発明を適用できる。
【図面の簡単な説明】
【００７０】
【図１】製鉄原料用スクリーン（エキスパンド篩）の平面図である。
【図２】溶射皮膜の部分断面図である。
【図１】
2010100882.tif 000003
【図２】
2010100882.tif 000004